Brevet FR2984872A1 — publié le 20130628

PROCÉDÉ DE PRÉPARATION D'UNE COMPOSITION TALQUEUSE MAGNÉTIQUE ET COMPOSITION TALQUEUSE MAGNÉTIQUE L'invention concerne un procédé de préparation d'une composition comprenant des particules minérales magnétiques ainsi qu'une 5 composition comprenant de telles particules minérales magnétiques. Dans tout le texte, on désigne par "particule minérale" toute particule inorganique, qui ne contient de carbone, le cas échéant, que sous forme de carbonate ou de cyanure. Dans tout le texte, on désigne par "silicate lamellaire 2/1" ou 10 "silicate lamellaire de type T.O.T." tout silicate lamellaire (ou phyllosilicate) dont chaque feuillet élémentaire est constitué par l'association de deux couches de tétraèdres inversées situées de part et d'autre d'une couche d'octaèdres, chaque couche d'octaèdres étant formée à partir d'octaèdres de type YO6 (Y désignant un cation) reliés les uns aux autres et chaque couche de tétraèdres étant constituée 15 d'une couche continue bidimensionnelle de tétraèdres de type SiO4, dans laquelle chaque tétraèdre est relié à ses voisins en partageant trois de ses sommets. Au vu de leur structure, les phyllosilicates 2/1 sont également qualifiés de type T.O.T. (c'est-à-dire tétraèdre-octaèdre-tétraèdre). En d'autres termes, dans un silicate lamellaire 2/1, des réseaux 20 bidimensionnels de tétraèdres sont agencés de part et d'autre d'une couche médiane d'octaèdres, chaque couche d'octaèdres étant formée de deux plans d'ions 02- et OFF (dans la proportion molaire 02-/OH- de 2/1) et chaque couche de tétraèdres étant formée de tétraèdres présentant chacun un sommet occupé par un oxygène d'une couche octaédrique et trois sommets occupés par des oxygènes sensiblement 25 coplanaires. En outre, on dit que les oxygènes partagés des tétraèdres forment un plan basal d'oxygènes de symétrie hexagonale ou ditrigonale. Les phyllosilicates sont constitués par un empilement régulier ou irrégulier de feuillets élémentaires de structure cristalline, dont le nombre varie de quelques unités à plusieurs milliers d'unités. 30 Le groupe des silicates lamellaires 2/1 présentant une charge électrique nulle est notamment constitué du talc, de la willemseite et de la 2 9 84 8 72 2 pyrophyllite. Aussi, dans la suite du texte, on désigne par "particule talqueuse" ou "composition talqueuse" toute particule ou toute composition comprenant des particules appartenant au groupe des silicates lamellaires 2/1 présentant une charge nulle. Dans tout le texte, on désigne par "traitement hydrothermal" tout traitement réalisé dans un récipient fermé, tel qu'un autoclave, en présence d'eau à une température prédéterminée et à une pression supérieure à la pression atmosphérique. Les silicates lamellaires 2/1 tels que le talc de formule Si4Mg3010(OH)2, sont utilisés dans divers domaines industriels, tels que le domaine des polymères, du papier, des peintures et vernis, du textile, de la métallurgie, de la pharmaceutique, des cosmétiques, ou encore des produits phytosanitaires dans lesquels les phyllosilicates sont utilisés, par incorporation dans une composition, à titre de charge inerte (pour leur stabilité chimique ou encore pour la dilution de composés actifs de coût supérieur) ou de charges fonctionnelles (par exemple pour renforcer les propriétés mécaniques de certains matériaux). WO 2008/009799 propose un procédé de préparation d'une composition talqueuse comprenant au moins un minéral synthétique silico/germanométallique de type Si4Mg3010(OH)2 par traitement hydrothermal d'un hydrogel silico/germano-métallique, à l'état liquide à une température comprise entre 300°C et 600°C. Une telle composition talqueuse selon WO 2008/009799 comprend des particules silico/germano-métalliques présentant des similarités structurelles avec le talc naturel. Or, il pourrait être intéressant de disposer de particules 25 minérales appartenant au groupe des silicates lamellaires présentant des propriétés magnétiques, telles que des propriétés ferromagnétiques ou ferrimagnétiques et en particulier ferrimagnétiques. L'invention vise donc à proposer un procédé de préparation d'une composition comprenant des particules minérales silicatées présentant des 30 propriétés magnétiques. L'invention vise à proposer un procédé de préparation d'une composition comprenant des particules minérales silicatées synthétiques présentant des propriétés magnétiques. L'invention vise à proposer un tel procédé dont la mise en 5 oeuvre est simple et rapide, et est compatible avec les contraintes d'une exploitation industrielle. L'invention vise également à proposer une composition comprenant des particules minérales silicatées présentant des propriétés magnétiques. 10 L'invention vise à proposer des compositions comprenant des particules minérales phyllosilicatées présentant des propriétés magnétiques et pouvant être utilisées en remplacement de compositions de talc naturel, dans diverses applications. Pour ce faire, l'invention concerne un procédé de préparation 15 d'une composition, dite composition talqueuse magnétique, comprenant des particules minérales, dites particules talqueuses magnétiques, présentant une susceptibilité magnétique non nulle, dans lequel on met en contact, au cours d'une étape, dite étape de mise en contact oxydative, des particules talqueuses choisies dans le groupe formé des silicates lamellaires 2/1 présentant une charge électrique 20 nulle avec des particules de magnétite, dans des conditions propres à oxyder au moins partiellement lesdites particules de magnétite en maghémite. En effet, les inventeurs ont constaté avec surprise qu'un procédé selon l'invention permet de préparer des particules minérales présentant, notamment à la température ambiante (par exemple entre 18°C et 25°C), des 25 propriétés magnétiques différentes de celles de silicates lamellaires 2/1 de charge nulle connus. Ladite étape de mise en contact oxydative entre la composition talqueuse et lesdites particules de magnétite peut être réalisée de toute façon permettant d'obtenir une composition talqueuse magnétique comprenant des 30 particules silicatées magnétiques présentant une susceptibilité magnétique non nulle. 2 9 8 4 8 7 2 4 Avantageusement et selon l'invention, au cours de l'étape de mise en contact oxydative, on sèche les particules talqueuses et les particules de magnétite, les particules de magnétite étant au contact des particules talqueuses. En effet, les inventeurs ont constaté avec surprise qu'une telle étape de mise en contact oxydative par séchage simultané des particules talqueuses et des particules de magnétite permet d'obtenir des particules talqueuses magnétiques comprenant au moins 20 % en poids de particules talqueuses et au moins 0,5 % en poids de particules de maghémite. Dans un mode de réalisation préférentiel d'un procédé selon l'invention : on introduit au moins un élément précurseur desdites particules de magnétite dans une suspension aqueuse comprenant les particules talqueuses, on réalise une réaction de précipitation in situ desdites particules de magnétite, et - on sèche les particules talqueuses et les particules de magnétite obtenues ensemble. On peut par exemple utiliser à titre d'éléments précurseurs de particules de magnétite Fe304, du chlorure de fer III hexahydraté (FeC13.6H20) et du chlorure de fer II tétrahydraté (FeC12.4H20), et réaliser la réaction de 20 précipitation des particules de magnétite Fe304 en ajoutant une quantité prédéterminée d'une solution aqueuse d'ammoniac. Avantageusement et selon l'invention, au cours de l'étape de mise en contact oxydative, on réalise un co-broyage des particules talqueuses et des particules de magnétite. En effet, les inventeurs ont constaté avec surprise qu'une 25 telle étape de mise en contact oxydative par broyage simultané des particules talqueuses et des particules de magnétite permet d'obtenir des particules talqueuses magnétiques comprenant au moins 20 % en poids de particules talqueuses et au moins 0,5 % en poids de particules de maghémite. Avantageusement et selon l'invention, lesdites particules 30 talqueuses magnétiques, présentent une susceptibilité magnétique positive. En outre, avantageusement et selon l'invention, lesdites particules talqueuses magnétiques présentent une susceptibilité magnétique supérieure à 1, en particulier supérieure à 103. Avantageusement et selon l'invention, lesdits silicates lamellaires 2/1 présentant une charge électrique nulle sont dénués de cations 5 interfoliaires et de molécules d'eau interfoliaires. En effet, les silicates lamellaires présentant une charge électrique nulle, ils ne possèdent pas de cations interfoliaires, autrement également appelés cations compensateurs de charge, ni de molécules d'eau interfoliaires souvent associées auxdits cations compensateurs de charge dans l'espace interfoliaire de silicates présentant une charge positive non 10 nulle. Avantageusement et selon l'invention, les particules talqueuses ont pour formule chimique (SixGei-x)41\43010(OH)2 dans laquelle : - x est un nombre réel de l'intervalle [0 ;1], et - M désigne au moins un métal divalent ayant pour 15 formule Mgy(J)Coym Zny(3)Cuyo)Mny(5)Fey(6)NiymCry(8); chaque y(i) représentant un 8 nombre réel de l'intervalle [0 ;1], et tel que Ey(i) =1. 1=1 Avantageusement et selon l'invention, le groupe formé des silicates lamellaires 2/1 présentant une charge nulle comprennent notamment le talc, la willemseite, la pyrophyllite et leurs mélanges. Avantageusement et selon 20 l'invention, les particules talqueuses sont formées de talc Si4Mg3O1o(OH)2. Avantageusement et selon l'invention, les particules de magnétite présentent un diamètre équivalent moyen compris entre 1 nm et 50 nm, notamment entre 1 nm et 15 nm, et plus particulièrement entre 5 nm et 10 nm. Les particules talqueuses choisies dans le groupe formé des 25 silicates lamellaires 2/1 présentant une charge nulle utilisées dans un procédé selon l'invention peuvent être d'origine naturelle ou synthétique. Avantageusement et selon l'invention, les particules talqueuses choisies dans le groupe formé des silicates lamellaires 2/1 présentant une charge nulle sont synthétiques. Avantageusement et selon l'invention, les particules talqueuses présentent un diamètre équivalent moyen compris entre 10 nm et 1000 nm. Avantageusement et selon l'invention, les particules talqueuses peuvent être préparées par traitement hydrothermal d'un hydrogel précurseur desdites particules minérales qui est un gel silico/germano-métallique ( S ixGe 1 -x)41\ 43 0 1 1 , neF120 > - M désignant au moins un métal divalent ayant pour formule Mgyeoym Zny(3)Cuy(4)Mny(5)Fey(6)NiymCrye; chaque y(i) représentant un 8 nombre réel de l'intervalle [0 ;1], et tel que Ey(i) =1, et x étant un nombre réel de l'intervalle [0 ;1], n' étant relatif à un nombre de molécule(s) d'eau associée(s) audit gel silico/germano-métallique. Le traitement hydrothermal du gel silico/germano-métallique peut être réalisé en milieu aqueux, éventuellement en présence d'au moins un sel carboxylate permettant d'améliorer le traitement hydrothermal, notamment en permettant de diminuer sa durée. Avantageusement et selon l'invention, le traitement hydrothermal du gel silico/germano-métallique est réalisé en présence d'au moins un sel carboxylate de formule R2-COOM', M' désignant un métal choisi dans le groupe formé de Na et K, et R1 et R2 étant chacun choisi parmi H et les groupements alkyles comprenant moins de 5 atomes de carbone. Avantageusement et selon l'invention, au cours de l'étape de mise en contact oxydative, on met en contact les particules talqueuses avec les particules de magnétite de façon à ce que le rapport massique entre les particules de magnétite et les particules talqueuses est compris entre 0,005 et 4. De cette façon, il est possible de préparer des particules talqueuses magnétiques présentant une susceptibilité magnétique non nulle comprenant 20 % à 99,5 % en poids de particules talqueuses, et 0,5 % à 80 % en poids de particules d'oxyde de fer magnétique, c'est-à-dire de maghémite et également ou non de magnétite. L'invention s'étend à une composition, dite composition talqueuse magnétique, comprenant des particules minérales, dites particules talqueuses magnétiques, présentant une susceptibilité magnétique non nulle, lesdites particules talqueuses magnétiques comprenant au moins 20 % en poids de particules talqueuses choisies dans le groupe formé des silicates lamellaires 2/1 présentant une charge électrique nulle et au moins 0,5 % en poids de particules de maghémite par rapport au poids total de ladite composition talqueuse magnétique. Avantageusement et selon l'invention, lesdites particules talqueuses magnétiques présentent une susceptibilité magnétique positive. Avantageusement et selon l'invention, une composition talqueuse magnétique selon l'invention est préparée par un procédé selon 1' invention. En particulier, avantageusement et selon l'invention, une composition talqueuse magnétique selon l'invention présente des propriétés ferrimagnétiques. Avantageusement et selon l'invention, une telle composition comprend des particules talqueuses magnétiques présentant des propriétés ferrimagnétiques. L'invention concerne aussi un procédé de préparation d'une composition talqueuse magnétique et une composition talqueuse magnétique 20 caractérisés en combinaison par tout ou partie des caractéristiques mentionnées ci-dessus ou ci-après. D'autres buts, avantages et caractéristiques de l'invention apparaissent à la lecture de la description et des exemples qui suivent. Dans un premier mode de réalisation d'un procédé selon 25 l'invention, on prépare les particules talqueuses par traitement hydrothermal d'un hydrogel précurseur desdites particules talqueuses, en particulier d'un gel silico/germano-métallique. 1/ - Préparation d'un gel silico/germano-métallique Ainsi, dans une première variante de réalisation du premier 30 mode de réalisation d'un procédé selon l'invention, le gel silico/germano-métallique est préparé par une coprécipitation selon l'équation de réaction suivante : 2 9 8 4 8 72 8 r(Na20Si02).x -- r,,, n ,t, f ,,, ni \ + ', y(imvie-,12) ' y(2)(C0C12) + Y(3)(ZnC12) +2HC1+ mH2O + 3 + y(4)(CuC12) + Y(5)(MnC12) + y(6)(FeC12) 4 (Na20Ge0 2)1 j + y(7)(NiC12) + y(8)(CrC12) \_ .} - [(SixGer-x)4M3011, n'H20] + 8NaC1 + (m-n'+1)H20 5 - m, n' et (m-n'+1) étant des nombres entiers positifs, - M désignant au moins un métal divalent ayant pour formule Mgy(J)Coyo Zny(3)Cuyo)Mny(5)Fey(6)NiymCrye; chaque y(i) représentant un 8 nombre réel de l'intervalle [0 ;1], et tel que Ey(i) =1. i=i x étant un nombre réel de l'intervalle [0 ;1], 10 n' étant relatif à un nombre de molécule(s) d'eau associée(s) audit gel silico/germano-métallique. Cette réaction de coprécipitation permet d'obtenir un gel silico/germano-métallique hydraté ayant la stoechiométrie du talc (4 Si/Ge pour 3 M). Elle est mise en oeuvre à partir de : 15 1. une solution aqueuse de métasilicate de sodium penta-hydraté ou une solution aqueuse de métagermanate de sodium hydraté, ou un mélange de ces deux solutions dans les proportions molaires x:(1-x), 2. une solution de chlorure de métal, préparée avec un ou plusieurs sels de métal (sous leur(s) forme(s) hydratée(s) ou non) dilué(s) dans de l'eau distillée, et 3. une solution d'acide chlorhydrique 1N. La préparation du gel silico/germano-métallique est réalisée en suivant le protocole suivant : 1. on mélange les solutions d'acide chlorhydrique et la solution de chlorure de métal (ou de métaux), 2. on ajoute ce mélange à la solution de métasilicate et/ou de métagermanate de sodium ; le gel de coprécipitation se forme instantanément, 3. on récupère le gel après centrifugation (entre 3000 et 7000 tours/min, pendant 5 à 20 minutes, par exemple 3500 tours par minute pendant 15 minutes) et élimination du surnageant (solution de chlorure de sodium formée), 4. on lave le gel avec de l'eau, en particulier avec de l'eau distillée ou osmosée, en effectuant au moins deux cycles de lavage/centrifugation 5. on récupère le gel après centrifugation. A l'issue de cette première phase, on obtient un gel silico/germano-métallique (SixGei-x)4M3011, n'H20 hydraté et de consistance gélatineuse. Ce gel présente un comportement thixotropique, c'est-à-dire qu'il passe d'un état visqueux à un état liquide lorsqu'on l'agite, puis retrouve son état initial si on le laisse au repos pendant un temps suffisant. Dans une deuxième variante de réalisation du premier mode 10 de réalisation d'un procédé selon l'invention, le gel silico/germano-métallique est préparé par une réaction de coprécipitation impliquant, à titre de réactif, au moins un composé comprenant du silicium, au moins un sel dicarboxylate de formule M(R1-000)2 en présence d'au moins un sel carboxylate de formule R2-COOM', M' désignant un métal choisi dans le groupe formé de Na et K, et R1 et R2 étant chacun 15 choisi parmi H et les groupements alkyles comprenant moins de 5 atomes de carbone. Cette réaction de coprécipitation permet d'obtenir un gel silico/germano-métallique hydraté ayant la stoechiométrie du talc (4 Si pour 3 M, M ayant pour formule MgjeCoym Zny(3)Cuyo)Mny(5)Fey(6)NiymCry(8) ; chaque y(i) 8 20 représentant un nombre réel de l'intervalle [0 ;1], et tel que Ey(i) =1). =i Le gel silico/germano-métallique est préparé par une réaction de coprécipitation mise en oeuvre à partir de : 1. une solution aqueuse de métasilicate de sodium penta-hydraté ou une solution aqueuse de métagermanate de sodium hydraté, ou un mélange de ces deux 25 solutions dans les proportions molaires x:(1-x), 2. une solution de sel(s) dicarboxylate(s), préparée avec un ou plusieurs sel(s) dicarboxylate(s) de formule(s) M(R1-000)2 dilué(s) dans un acide carboxylique, tel que l'acide acétique, et 3. une solution de sel(s) carboxylate(s), préparée avec un ou plusieurs 30 sel(s) carboxylate(s) de formule(s) R2-COOM' dilué(s) dans de l'eau distillée. 2 9 8 4 8 7 2 La préparation de cet hydrogel précurseur est réalisée en suivant le protocole suivant : 1. on mélange les solutions de métasilicate de sodium et de sel(s) carboxylate(s) de formule(s) R2-COOM', 5 2. on y ajoute rapidement la solution de sel(s) dicarboxylate(s) de formule(s) M(R1-000)2; l'hydrogel de coprécipitation se forme instantanément. En outre, il est possible de soumettre le milieu de préparation dudit hydrogel aux ultrasons. A l'issue de cette précipitation on obtient un gel silico/ 10 germano-métallique (SixGer-x)4M3O11, n'H20 dans une solution aqueuse de sel(s) carboxylate(s) ledit hydrogel étant fortement hydraté et présentant une consistance plus ou moins gélatineuse. Le gel silico/germano-métallique (SixGer-x)41\43011, n'H20 obtenu, en présence du ou des sel(s) carboxylate(s) de formule(s) R2-COOM' et 15 RI-COOM', est ainsi prêt à être directement soumis à un traitement hydrothermal. L'hydrogel peut également être récupéré après centrifugation (par exemple entre 3000 et 15 000 tours par minute, pendant 5 à 60 minutes) et élimination du surnageant (solution de sel(s) carboxylate(s)), éventuellement lavage à l'eau déminéralisée (par exemples deux lavages et centrifugations successifs) puis 20 séchage, par exemple dans une étuve (60°C, 2 jours), par lyophilisation, par séchage par atomisation ou encore par séchage sous irradiation de micro-ondes. Les particules silico/germano-métalliques de formule (SixGer-x)41\43011, neH2O peuvent ainsi être stockées sous la forme d'une poudre (en présence ou non du ou des sel(s) carboxylate(s) selon qu'un lavage à l'eau a été effectué ou non) en vue d'un 25 traitement hydrothermal ultérieur. 2/ - Traitement hydrothermal du gel silico/germano-métallique Le gel silico/germano-métallique tel que précédemment obtenu est soumis à un traitement hydrothermal, à une température comprise entre 100°C et 400°C, pendant une durée comprise entre 30 minutes et 60 jours, 30 notamment entre 1 heure et 10 jours, en particulier entre 1 heure et 10 heures. 2 9 8 4 8 7 2 11 Le gel silico/germano-métallique obtenu par précipitation peut également d'abord être séché à l'étuve à 60°C, par exemple pendant deux jours, avant d'être soumis à un traitement hydrothermal. Pour procéder au traitement hydrothermal: 5 1. on place le gel, sous forme liquéfiée, dans un réacteur, 2. on ajoute éventuellement sous agitation une solution comprenant au moins un sel carboxylate de formule R2-COOM' audit gel, M' désignant un métal choisi dans le groupe formé de Na et K, et R2 étant choisi parmi H et les groupements alkyles comprenant moins de 5 atomes de carbone (sous une forme 10 hydratée ou anhydre), 3. on ajuste éventuellement le rapport liquide/solide à une valeur comprise entre 2 et 20, notamment entre 5 et 15 (la quantité de liquide étant exprimée en cm3, et la quantité de solide, en grammes), 4. on place le réacteur/autoclave à l'intérieur d'une étuve, à une 15 température de réaction prédéterminée (établie entre 100°C et 400°C), pendant toute la durée du traitement. Dans la première variante de réalisation d'un procédé selon l'invention, à l'issue de ce traitement hydrothermal, on obtient une composition talqueuse colloïdale comprenant des particules talqueuses appartenant au groupe des 20 phyllosilicates 2/1 de charge nulle en solution dans l'eau. Les particules talqueuses peuvent être récupérées par centrifugation et élimination du surnageant. Dans la deuxième variante de réalisation d'un procédé selon l'invention, à l'issue de ce traitement hydrothermal, on obtient des particules talqueuses en suspension dans une solution aqueuse de sel(s) carboxylate(s). Au 25 terme de ce traitement hydrothermal, les particules talqueuses contenues dans le réacteur sont récupérées par centrifugation (entre 3000 et 15 000 tours par minute, pendant 5 à 60 minutes) puis élimination du surnageant. La composition comprenant des particules talqueuses récupérée est ensuite, de préférence, lavée avec de l'eau, en particulier avec de l'eau distillée ou osmosée, en effectuant au 30 moins deux cycles de lavage/centrifugation. 2 9 8 4 8 7 2 12 Dans chacune des deux variantes de réalisation d'un procédé selon l'invention décrites ci-dessus, la composition comprenant des particules talqueuses récupérée après la dernière centrifugation peut ensuite être séchée : - à l'étuve à une température comprise entre 60°C et 130°C, 5 pendant 1 à 24 heures, ou encore, - par lyophilisation, par exemple dans un lyophilisateur de type CHRIST ALPHA® 1-2 LD Plus, pendant 48 heures à 72 heures, - ou encore par atomisation. Au terme d'un tel traitement hydrothermal, on obtient, après 10 séchage, une composition solide divisée comprenant des particules de formule (SixGer-x)4M3010(OH)2, en particulier des particules de talc de formule Si4Mg3O1o(OH)2- 3/ - Mise en contact oxydative pour la préparation d'une composition talqueuse magnétique Une composition talqueuse comprenant des particules talqueuses telle que précédemment obtenue est mise en contact avec des particules de magnétite dans des conditions propres à oxyder au moins partiellement lesdites particules de magnétite en maghémite. Les particules talqueuses et les particules de magnétite peuvent être mises en contact à sec ou en solution. Dans le cas d'une telle préparation en solution, les particules de magnétite peuvent être préparées préalablement à la mise en contact avec les particules talqueuses puis être mises en contact en solution avec les particules talqueuses ou, être préparées "in situ" à partir d'au moins un élément précurseur desdites particules de magnétite c'est-à-dire dans une solution comprenant les particules talqueuses. Dans le cas d'une mise en contact en solution des particules talqueuses et des particules de magnétite, la suspension obtenue est alors centrifugée de façon à séparer les particules talqueuses magnétiques, de la solution surnageante. 2 9 8 4 8 72 13 La composition talqueuse magnétique récupérée peut en outre éventuellement être lavée avec de l'eau, en particulier avec de l'eau distillée ou osmosée, en effectuant un ou plusieurs cycle(s) de lavage/centrifugation. La composition talqueuse magnétique récupérée après la 5 dernière centrifugation peut alors être séchée, notamment à l'étuve, par lyophilisation, ou encore par atomisation. On obtient ainsi une composition talqueuse magnétique comprenant des particules de formule (SixGei-x)4M3010(OH)2, en particulier des particules de talc Si4M3010(OH)2, associées à des particules de maghémite (et 10 éventuellement à des particules de magnétite). EXEMPLE 1 On prépare un gel silico-métallique de formule Si4Mg3O11, n'H2O et on le soumet à un traitement hydrothermal pendant 6 heures à une température de 300 °C. 15 On prépare une suspension de talc synthétique par mélange sous agitation magnétique de 20 g d'une suspension aqueuse (sous forme de gel) comprenant des particules de talc dont le taux d'humidité est de 90 % (soit 10% en poids de talc sec par rapport au poids total de ladite suspension) dans 70 ml d'eau distillée. 20 On prépare une solution aqueuse de chlorures de fer par dissolution sous agitation magnétique de 10,81 g de chlorure de fer III hexahydraté (FeC13.6H20) et de 3,98 g de chlorure de fer II tétrahydraté (FeC12.4H20) dans 200 ml d'eau distillée. On réalise ensuite un jaugeage de la solution avec de l'eau distillée jusqu'à 250 ml. 25 On ajoute sous agitation magnétique 54 ml de la solution aqueuse de chlorures de fer à la suspension de talc synthétique, soit l'équivalent de 50% en poids de magnétite Fe304 par rapport au talc. La solution obtenue présente une coloration jaune. On ajoute ensuite, sous agitation magnétique, 3 à 5 ml 30 d'ammoniac en solution aqueuse à 30%. Des particules de magnétite se forment alors par précipitation et la suspension prend une coloration noire. 2 9 8 4 8 72 14 Après 5 à 10 minutes sous agitation magnétique, la suspension obtenue est centrifugée de façon à séparer les particules comprenant du talc et de la magnétite Fe304, d'une solution surnageante de chlorure d'ammonium. Les particules ainsi obtenues sont séchées par lyophilisation. 5 On obtient une composition talqueuse magnétique comprenant des particules talqueuses magnétiques comprenant 66,6 % en poids de talc et 33,4 % en poids de particules d'oxyde de fer magnétique (c'est-à-dire des particules de magnétite Fe304 et plus de 0,5 % en poids de particules de maghémite y- Fe2O3) par rapport au poids total de la composition talqueuse magnétique. 10 Lorsqu'on dispose quelques grammes de cette composition comprenant des particules talqueuses magnétiques dans un récipient fermé en plastique transparent, et qu'on approche un aimant du fond du récipient et qu'on retourne le récipient, on observe que les particules talqueuses magnétiques ne retombent pas mais restent attirées par l'aimant. 15 En outre, la composition comprenant des particules minérales magnétiques obtenue présente une coloration marron foncé. EXEMPLE 2 On prépare un gel silico-métallique de formule Si4Mg301 1, n'H2O et on le soumet à un traitement hydrothermal pendant 6 heures à 20 une température de 300 °C. D'une part, on prépare une suspension de talc synthétique par mélange sous agitation magnétique de 10 g d'une suspension aqueuse (sous forme de gel) comprenant des particules de talc dont le taux d'humidité est de 90 % (soit 10% en poids de talc sec par rapport au poids total de ladite suspension) 25 dans 70 ml d'eau distillée. D'autre part, on prépare une solution aqueuse de chlorures de fer par dissolution sous agitation magnétique de 5,36 g de chlorure de fer III hexahydraté (FeC13.6H20) et de 1,98 g de chlorure de fer II tétrahydraté (FeC12.4H20) dans 100 ml d'eau distillée. La solution aqueuse de chlorures de fer est maintenue sous agitation magnétique et avec un bullage d'azote pendant qu'elle est portée à 85°C. 2 9 8 4 8 72 15 On ajoute alors sous agitation magnétique 12 ml d'ammoniac en solution aqueuse à 30%. Des particules de magnétite se forment alors par précipitation et la suspension prend une coloration noire. Après 5 à 10 minutes sous agitation magnétique, la suspension 5 d'oxyde de fer magnétique obtenue est centrifugée de façon à séparer les particules de magnétite Fe3O4, et de maghémite y- Fe2O3 d'une solution surnageante contenant du chlorure d'ammonium et l'excès d'ammoniac. La composition d'oxyde de fer magnétique récupérée est lavée une fois à l'eau distillée puis à nouveau centrifugée. Chaque centrifugation est réalisée à 10 000 tours/min pendant 40 minutes. On 10 obtient une composition d'oxyde de fer magnétique à laquelle on ajoute 400 ml d'eau distillée et que l'on soumet aux ultrasons pendant 1 heure. On ajoute sous agitation magnétique 34,48 ml de la solution aqueuse d'oxyde de fer magnétique préparée à la suspension de talc synthétique, soit l'équivalent de 20% en poids d'oxyde de fer magnétique par rapport au talc. On 15 maintient la suspension obtenue sous agitation magnétique pendant 10 minutes à température ambiante (25°C). On obtient une composition talqueuse magnétique en suspension comprenant des particules talqueuses magnétiques présentant une susceptibilité magnétique positive et comprenant 83,4 % en poids de talc et 16,6 % 20 en poids de particules d'oxyde de fer magnétique (c'est-à-dire des particules de magnétite Fe3O4 et plus de 0,5 % en poids de particules de maghémite y- Fe2O3) par rapport au poids total de la composition talqueuse magnétique. EXEMPLE 3 On prépare un gel silico-métallique de formule 25 Si4Mg3O11, n'H2O et on le soumet à un traitement hydrothermal pendant 6 heures à une température de 300 °C. D'une part, on prépare une composition de talc synthétique constituée d' 1 g de talc obtenu par séchage d'une suspension aqueuse récupérée après traitement hydrothermal. 30 D'autre part, on prépare une solution aqueuse de chlorures de fer par dissolution sous agitation magnétique de 5,36 g de chlorure de fer III 2 9 8 4 8 72 16 hexahydraté (FeC13.6H20) et de 1,98 g de chlorure de fer II tétrahydraté (FeC12.4H20) dans 100 ml d'eau distillée. La solution aqueuse de chlorures de fer est maintenue sous agitation magnétique et avec un bullage d'azote pendant qu'elle portée à 85°C. 5 On ajoute alors sous agitation magnétique 12 ml d'ammoniac en solution aqueuse à 30%. Des particules de magnétite se forment alors par précipitation et la suspension prend une coloration noire. Après 5 à 10 minutes sous agitation magnétique, la suspension d'oxyde de fer magnétique obtenue est centrifugée de façon à séparer les particules 10 de magnétite Fe304, et de maghémite y- Fe2O3 d'une solution surnageante contenant du chlorure d'ammonium et l'excès d'ammoniac. Les particules d'oxyde de fer magnétique récupérées sont lavées une fois à l'eau distillée puis à nouveau centrifugées. Chaque centrifugation est réalisée à 10 000 tours/min pendant 40 minutes. On sèche ensuite les particules d'oxyde de fer magnétique récupérées. 15 On mélange ensuite à sec dans un mortier en agate 0,2 g de particules d'oxyde de fer magnétique avec la composition de talc pendant 2 minutes. On met ainsi en contact l'équivalent de 20% en poids d'oxyde de fer magnétique par rapport au talc. On obtient une composition comprenant des particules 20 talqueuses magnétiques présentant une susceptibilité magnétique positive et comprenant 83,4 % en poids de talc et 16,6 % en poids de particules d'oxyde de fer magnétique (c'est-à-dire des particules de magnétite Fe304 et plus de 0,5 % en poids de particules de maghémite y- Fe2O3) par rapport au poids total de la composition talqueuse magnétique.